СПОСОБ ОЧИСТКИ ВЫХЛОПНОГО ГАЗА ДВИГАТЕЛЯ С ВОСПЛАМЕНЕНИЕМ ОТ СЖАТИЯ

1. Способ очистки выхлопного газа двигателя с воспламенением от сжатия, включающий стадии:
впрыск водного раствора мочевины в выхлопной газ;
в первом рабочем режиме и при температуре выхлопного газа между 150 и 220°C, каталитический гидролиз водного раствора мочевины до аммиачного восстановителя посредством контакта с первым катализатором, содержащим оксид ванадия на подложке из оксида титана, и последующее удаление части оксидов азота, содержащихся в выхлопном газе, путем контакта выхлопного газа, смешанного с аммиачным восстановителем, со вторым катализатором, расположенным ниже по потоку от первого катализатора и содержащим платину на оксиде титана и/или оксиде алюминия; и
во втором рабочем режиме и при температуре выхлопного газа выше 220°C, разложение водного раствора мочевины до аммиачного восстановителя и удаление части оксидов азота, содержащихся в выхлопном газе, посредством реакции с аммиачным восстановителем в присутствии первого катализатора, и последующее окисление углеводородов, монооксида углерода и аммиака, также содержащихся в выхлопном газе, выходящего из первого катализатора, посредством контакта выхлопного газа со вторым катализатором.
2. Способ по п. 1, в котором первый катализатор дополнительно содержит оксид вольфрама.
3. Способ по п. 1, в котором второй катализатор дополнительно содержит палладий.
4. Способ по п. 1, в котором по меньшей мере на часть второго катализатора нанесен слой катализатора окисления аммиака.
5. Способ по п. 4, в котором катализатор окисления аммиака содержит платину и цеолиты, промотированные железом и/или медью.
6. Способ по п. 1, в котором первый катализатор дополнительно содержит цеолитный СКВ-катализатор.
7. Способ по п. 6, в котором цеолитный СКВ-катализатор содержит по меньшей мере один из Y-цеолита, бета-цеолита, SAPO-цеолитов и хабазитов.
8. Способ по любому из пп. 1-7, в котором первый и второй катализатор находятся в близком расположении в едином каталитическом блоке.